(57)【要約】      （修正有）【課題】高いサイクル特性を維持しながら、高温保存時のガスの発生や容量低下が抑制された電池を提供可能な非水系電解液および、それを用いて作成された非水系電解液電池を提供する。【解決手段】電解質及びこれを溶解する非水溶媒を含む非水系電解液において、該非水系電解液が下記一般式（１）で表される化合物を０．００１重量％以上、５重量％以下の濃度で含有することを特徴とする非水系電解液。2007005242.tif 000010（式中、Ｒ１およびＲ３は、炭素数１〜１２のアルキル基、炭素数２〜１２のアルケニル基、炭素数６〜１２のアリール基、又は炭素数７〜１２のアラルキル基を表すか、Ｒ１とＲ３は互いに結合して環を形成するが、Ｒ１、Ｒ３及び、これらが結合してできる連結基は鎖中にエーテル結合を有していてもよい。Ｒ２はエーテル結合を含む炭素数２〜１２の２価の連結基を表す。ただし、Ｒ１、Ｒ２およびＲ３は、フッ素原子で置換されていてもよい。）   【選択図】なし【特許請求の範囲】
【請求項１】
電解質及びこれを溶解する非水溶媒を含む非水系電解液において、該非水系電解液が下記一般式（１）で表される化合物を０．００１重量％以上、５重量％以下の濃度で含有することを特徴とする非水系電解液。
【化１】
2007005242.tif 000009
（式中、Ｒ１およびＲ３はそれぞれ独立して、炭素数１〜１２のアルキル基、炭素数２〜１２のアルケニル基、炭素数６〜１２のアリール基、又は炭素数７〜１２のアラルキル基を表すか、Ｒ１とＲ３は互いに結合して環を形成するが、Ｒ１、Ｒ３及び、これらが結合してできる連結基は鎖中にエーテル結合を有していてもよい。Ｒ２はエーテル結合を含む炭素数２〜１２の２価の連結基を表す。ただし、Ｒ１、Ｒ２およびＲ３はそれぞれ独立して、フッ素原子で置換されていてもよい。）   
【請求項２】
Ｒ１およびＲ３はそれぞれ独立して、非置換の炭素数１〜６のアルキル基又は非置換の炭素数２〜８のアルケニル基である請求項１に記載の非水系電解液。 
【請求項３】
一般式（１）で表される化合物が、Ｒ１とＲ３が互いに結合して環を形成している化合物である請求項１に記載の非水系電解液。 
【請求項４】
不飽和結合を有する環状カーボネート化合物を０．０１〜８重量％の割合で含有することを特徴とする請求項１ないし３のいずれか一項に記載の非水系電解液。 
【請求項５】
エチレンカーボネートと対称ジアルキルカーボネート類と非対称ジアルキルカーボネート類を含有することを特徴とする請求項１ないし４のいずれか一項に記載の非水系電解液。 
【請求項６】
リチウムイオンを吸蔵・放出可能な負極及び正極、並びに非水電解液を含む非水系電解液電池であって、非水系電解液電池が請求項１〜５の何れか一項に記載の非水系電解液を用いて作製されたものであることを特徴とする非水系電解液電池。
【発明の詳細な説明】
【技術分野】
【０００１】
本発明は、非水系電解液及びそれを用いた非水系電解液電池、特に非水系電解液二次電池に関するものである。
詳しくは、高容量で、保存特性、サイクル特性に優れ、更にガス発生量の少ない非水系電解液電池に関するものである。 
【背景技術】
【０００２】
携帯電話、ノートパソコンなどのいわゆる民生用の電源から自動車用などの駆動用車載電源まで広範な用途に、リチウム二次電池などの非水系電解液電池が実用化されつつある。しかしながら、近年の非水系電解液電池に対する高性能化の要求はますます高くなっており、電池特性の改善が要望されている。 
非水系電解液電池に用いる電解液は、通常、主として電解質と非水溶媒とから構成されている。非水溶媒の主成分としては、エチレンカーボネートやプロピレンカーボネート等の環状カーボネート；ジメチルカーボネートやエチルメチルカーボネート等の鎖状カーボネート；γ−ブチロラクトン、γ−バレロラクトン等の環状カルボン酸エステルなどが用いられている。 
【０００３】
また、こうした非水系電解液電池の負荷特性、サイクル特性、保存特性、低温特性等の電池特性を改良するために、非水溶媒や電解質について種々の検討がなされている。
例えば、非水溶媒として環状カーボネートと鎖状カーボネートとポリエチレングリコールジアルキルエーテルの混合溶媒を用いることが知られている。（特許文献１参照）。
また、非水溶媒が、環状カーボネートとジアルキルエステル化合物と鎖状カーボネートの混合溶媒を用いることが知られている（特許文献２参照）。
【特許文献１】特開平７−５０１７５号公報
【特許文献２】特開平７−２７２７５６号公報
【発明の開示】
【発明が解決しようとする課題】
【０００４】
しかしながら、近年の電池に対する高性能化への要求はますます高くなっており、高容量、高温保存特性、サイクル特性を高い次元で達成することが求められている。
そこで、非水系電解液電池を高容量化する方法として、限られた電池体積の中にできるだけ多くの活物質を詰めることが検討されており、電極の活物質層を加圧して高密度化したり、電池内部に占める活物質以外の体積を極力少なくする設計が一般的となっている。しかし、高容量化によって電池内部の空隙は減少し、電解液の分解で少量のガスが発生しても電池内圧は顕著に上昇してしまうという問題が発生してくる。 
【０００５】
多量のガスが発生すると、過充電等の異常により内圧が異常に上昇したときにこれを感知して安全弁を作動させる電池では、安全弁が作動してしまうことがある。また、安全弁のない電池では、発生したガスの圧力により電池が膨張して、電池自体が使用不能になる場合がある。 
したがって、非水系電解液二次電池においては、高容量、高温保存特性、サイクル特性だけでなく、ガス発生を抑制することが強く求められている。 
【０００６】
しかしながら、特許文献１、２に記載されている電解液を用いた非水電解液二次電池では、高温保存特性とガス発生の抑制を両立するという点で、未だ満足しうるものではなかった。 
【課題を解決するための手段】
【０００７】
本発明者らは、高いサイクル特性を維持しながら、ガス発生が抑制され、高温保存特性をも向上させる電解液を求めて種々の検討を重ねた結果、２つのカルボニルオキシ部分がエーテル結合を含む連結基で結合した構造を有する後述の一般式（１）で表される化合物を０．００１重量％以上、５重量％以下の濃度で含有する非水系電解液を用いることによって、高いサイクル特性を維持しながら、高温保存時のガスの発生や容量低下が抑制されることを見出し、本発明を完成させるに至った。 
【０００８】
すなわち、本発明の要旨は、電解質及びこれを溶解する非水溶媒を含む非水系電解液において、該非水系電解液が下記一般式（１）で表される化合物を０．００１重量％以上、５重量％以下の濃度で含有することを特徴とする非水系電解液、に存する。
【０００９】
【化１】
2007005242.tif 000002
【００１０】
（式中、Ｒ１およびＲ３はそれぞれ独立して、炭素数１〜１２のアルキル基、炭素数２〜１２のアルケニル基、炭素数６〜１２のアリール基、又は炭素数７〜１２のアラルキル基を表すか、Ｒ１とＲ３は互いに結合して環を形成するが、Ｒ１、Ｒ３及び、これらが結合してできる連結基は鎖中にエーテル結合を有していてもよい。Ｒ２はエーテル結合を含む炭素数２〜１２の２価の連結基を表す。ただし、Ｒ１、Ｒ２およびＲ３はそれぞれ独立して、フッ素原子で置換されていてもよい。） 
【００１１】
他の要旨は、リチウムイオンを吸蔵・放出可能な負極及び正極、並びに非水電解液を含む非水系電解液電池であって、非水系電解液電池が上記の非水系電解液を用いて作製されたものであることを特徴とする非水系電解液電池、に存する。 
【発明の効果】
【００１２】
本発明によれば、高容量で、保存特性及びサイクル特性に優れ、ガス発生が抑制された電池を提供することができ、非水系電解液電池の小型化、高性能化を達成することができる。
【発明を実施するための最良の形態】
【００１３】
以下、本発明の実施の形態について詳細に説明するが、以下に記載する構成要件の説明は、本発明の実施態様の一例（代表例）であり、これらの内容に特定はされない。
本発明に係る非水系電解液は、常用の非水系電解液と同じく、電解質及びこれを溶解する非水溶媒を含有するものであり、通常、これらを主成分とするものである。 
【００１４】
（電解質）
電解質としては、通常、リチウム塩が用いられる。リチウム塩としては、この用途に用いることが知られているものであれば特に制限がなく、任意のものを用いることができ、具体的には以下のものが挙げられる。 
例えば、ＬｉＰＦ6及びＬｉＢＦ4等の無機リチウム塩；ＬｉＣＦ3ＳＯ3、ＬｉＮ（ＣＦ3ＳＯ2）2 、ＬｉＮ（Ｃ2Ｆ5ＳＯ2）2、リチウム環状１，２−パーフルオロエタンジスルホニルイミド、リチウム環状１，３−パーフルオロプロパンジスルホニルイミド、ＬｉＮ（ＣＦ3ＳＯ2）（Ｃ4Ｆ9ＳＯ2）、ＬｉＣ（ＣＦ3ＳＯ2）3、ＬｉＰＦ4（ＣＦ3）2、Ｌｉ
ＰＦ4（Ｃ2Ｆ5）2、ＬｉＰＦ4（ＣＦ3ＳＯ2）2、ＬｉＰＦ4（Ｃ2Ｆ5ＳＯ2）2、ＬｉＢＦ2（ＣＦ3）2、ＬｉＢＦ2（Ｃ2Ｆ5）2、ＬｉＢＦ2（ＣＦ3ＳＯ2）2、ＬｉＢＦ2（Ｃ2Ｆ5Ｓ
Ｏ2）2等の含フッ素有機リチウム塩及びリチウムビス（オキサレート）ボレート等が挙げられる。 
【００１５】
これらのうち、ＬｉＰＦ6、ＬｉＢＦ4、ＬｉＣＦ3ＳＯ3、ＬｉＮ（ＣＦ3ＳＯ2）2  又
はＬｉＮ（Ｃ2Ｆ5ＳＯ2）2が好ましく、特にＬｉＰＦ6又はＬｉＢＦ4が好ましい。
これらのリチウム塩は単独で用いても、２種以上を併用してもよい。 
２種以上を併用する場合の好ましい一例は、ＬｉＰＦ6とＬｉＢＦ4との併用であり、この場合には、両者の合計に占めるＬｉＢＦ4の割合は、０．０１重量％以上、２０重量％
以下であることが好ましく、０．１重量％以上、５重量％以下であるのが特に好ましい。
【００１６】
また、他の一例は、無機リチウム塩と含フッ素有機リチウム塩との併用であり、この場合には、両者の合計に占める無機リチウム塩の割合は、７０重量％以上、９９重量％以下であることが望ましい。含フッ素有機リチウム塩としては、ＬｉＮ（ＣＦ3ＳＯ2）2 、ＬｉＮ（Ｃ2Ｆ5ＳＯ2）2、リチウム環状１，２−パーフルオロエタンジスルホニルイミド、リチウム環状１，３−パーフルオロプロパンジスルホニルイミドのいずれかであるのが好ましい。この両者の併用は、高温保存による劣化を抑制する効果がある。 
【００１７】
また、非水溶媒がγ−ブチロラクトンを５５容量％以上含むものである場合には、リチウム塩としては、ＬｉＢＦ４又はＬｉＢＦ４と他のものとの併用が好ましい。この場合ＬｉＢＦ４は、リチウム塩の４０モル％以上を占めるのが好ましい。特に好ましくは、リチウム塩に占めるＬｉＢＦ4の割合が４０モル％以上、９５モル％以下であり、残りがＬｉ
ＰＦ6、ＬｉＣＦ3ＳＯ3、ＬｉＮ（ＣＦ3ＳＯ2）2及びＬｉＮ（Ｃ2Ｆ5ＳＯ2）2よりなる群から選ばれるものからなる組合せである。 
【００１８】
非水系電解液中のリチウム塩の濃度は、通常０．５モル／リットル以上、３モル／リットル以下である。濃度が低すぎると電解液の電気伝導率が不十分であり、濃度が高すぎると粘度上昇のため電気伝導率が低下し、電池性能が低下することがある。非水系電解液中のリチウム塩の濃度は、０．６モル／リットル以上であるのが好ましく、また、１．８モル／リットル以下、特に１．５モル／リットル以下であるのが好ましい。
【００１９】
（非水溶媒）
非水溶媒も、従来から非水系電解液の溶媒として公知のものの中から適宜選択して用いることができる。例えば、不飽和結合をもたない環状カーボネート類、鎖状カーボネート類、環状エーテル類、鎖状エーテル類、環状カルボン酸エステル類、鎖状カルボン酸エステル類、含燐有機溶媒等が挙げられる。 
【００２０】
不飽和結合をもたない環状カーボネート類としては、エチレンカーボネート、プロピレンカーボネート、ブチレンカーボネート等の炭素数２〜４のアルキレン基を有するアルキレンカーボネート類が挙げられ、これらの中では、エチレンカーボネート、プロピレンカーボネートが好ましい。
鎖状カーボネート類としては、ジメチルカーボネート、ジエチルカーボネート、ジ−ｎ−プロピルカーボネート、エチルメチルカーボネート、メチル−ｎ−プロピルカーボネート、エチル−ｎ−プロピルカーボネート等の炭素数１〜４のアルキル基を有するジアルキルカーボネート類が挙げられる。これらの中では、ジメチルカーボネート、ジエチルカーボネート、エチルメチルカーボネートが好ましい。 
【００２１】
環状エーテル類としては、テトラヒドロフラン、２−メチルテトラヒドロフラン等が挙げられる。
鎖状エーテル類としては、ジメトキシエタン、ジメトキシメタン等が挙げられる。
環状カルボン酸エステル類としては、γ−ブチロラクトン、γ−バレロラクトン等が挙げられる。 
【００２２】
鎖状カルボン酸エステル類としては、酢酸メチル、プロピオン酸メチル、プロピオン酸エチル、酪酸メチル等が挙げられる。
含燐有機溶媒としては、リン酸トリメチル、リン酸トリエチル、リン酸ジメチルエチル、リン酸メチルジエチル、リン酸エチレンメチル、リン酸エチレンエチル等が挙げられる。 
【００２３】
これらは単独で用いても、２種類以上を併用してもよいが、２種以上の化合物を併用するのが好ましい。例えば、アルキレンカーボネート類や環状カルボン酸エステル類等の高誘電率溶媒と、ジアルキルカーボネート類や鎖状カルボン酸エステル類等の低粘度溶媒とを併用するのが好ましい。 
非水溶媒の好ましい組合せの一つは、アルキレンカーボネート類とジアルキルカーボネート類を主体とする組合せである。なかでも、非水溶媒に占めるアルキレンカーボネート類とジアルキルカーボネート類との合計が、８５容量％以上、好ましくは９０容量％以上、より好ましくは９５容量％以上であり、かつアルキレンカーボネート類とジアルキルカーボネート類との合計に対するアルキレンカーボネートの容量が５％以上、好ましくは１０％以上、より好ましくは１５％以上であり、通常５０％以下、好ましくは３５％以下、より好ましくは３０％以下、更に好ましくは２５％以下のものである。この混合溶媒にリチウム塩と前記一般式（１）で表される化合物を添加して得られた非水系電解液は、これを用いて作成された電池のサイクル特性と大電流放電特性及びガス発生抑制のバランスがよくなるので好ましい。 
【００２４】
アルキレンカーボネート類とジアルキルカーボネート類の好ましい組み合わせの具体例としては、エチレンカーボネートとジメチルカーボネート、エチレンカーボネートとジエチルカーボネート、エチレンカーボネートとエチルメチルカーボネート、エチレンカーボネートとジメチルカーボネートとジエチルカーボネート、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネート等が挙げられる。
【００２５】
これらのエチレンカーボネートとジアルキルカーボネート類との組み合わせに、更にプロピレンカーボネートを加えた組み合わせも、好ましい組み合わせとして挙げられる。
プロピレンカーボネートを含有する場合には、エチレンカーボネートとプロピレンカーボネートの容量比は、通常９９：１〜４０：６０、好ましくは９５：５〜５０：５０である。
【００２６】
これらの中で、非対称ジアルキルカーボネート類を含有するものが更に好ましく、特に、エチレンカーボネートとジメチルカーボネートとエチルメチルカーボネート、エチレンカーボネートとジエチルカーボネートとエチルメチルカーボネート、エチレンカーボネートとジメチルカーボネートとジエチルカーボネートとエチルメチルカーボネートといったエチレンカーボネートと対称ジアルキルカーボネート類と非対称ジアルキルカーボネート類を含有するものが、サイクル特性と大電流放電特性のバランスが良いので好ましい。中でも、非対称ジアルキルカーボネート類がエチルメチルカーボネートであるのが好ましく、又、アルキルカーボネートのアルキル基は炭素数１〜２が好ましい。 
【００２７】
好ましい非水溶媒の他の例は、エチレンカーボネート、プロピレンカーボネート、γ−ブチロラクトン及びγ−バレロラクトンよりなる群から選ばれた１種の有機溶媒、又は該群から選ばれた２以上の有機溶媒からなる混合溶媒を全体の６０容量％以上を占めるものである。この混合溶媒を用いた非水系電解液は、高温で使用しても溶媒の蒸発や液漏れが少なくなる。なかでも、非水溶媒に占めるエチレンカーボネートとγ−ブチロラクトンとの合計が、８０容量％以上、好ましくは９０容量％以上であり、かつエチレンカーボネートとγ−ブチロラクトンとの容量比が５：９５〜４５：５５であるもの、又は非水溶媒に占めるエチレンカーボネートとプロピレンカーボネートとの合計が、８０容量％以上、好ましくは９０容量％以上であり、かつエチレンカーボネートとプロピレンカーボネートの容量比が３０：７０〜６０：４０であるものを用いると、一般にサイクル特性と大電流放電特性等のバランスがよくなる。 
【００２８】
また、非水溶媒として含燐有機溶媒を用いるのも好ましい。含燐有機溶媒を非水溶媒中に、通常５容量％以上、好ましくは１０容量％以上、８０容量％以下となるように含有させると、電解液の燃焼性を低下させることができる。特に、含燐有機溶媒と、エチレンカーボネート、プロピレンカーボネート、γ−ブチロラクトン、γ−バレロラクトン及びジアルキルカーボネートよりなる群から選ばれた非水溶媒を組み合わせて用いると、サイクル特性と大電流放電特性とのバランスがよくなるので好ましい。
なお、本明細書において、非水溶媒の容量は２５℃での測定値であるが、エチレンカーボネートのように２５℃で固体のものは融点での測定値を用いる。 
【００２９】
（一般式（１）で表される化合物）
本発明に係る非水系電解液は、上述の電解質と非水溶媒を含有するが、これに更に下記一般式（１）で表される化合物を含有する。 
【００３０】
【化２】
2007005242.tif 000003
【００３１】
（式中、Ｒ１およびＲ３はそれぞれ独立して、炭素数１〜１２のアルキル基、炭素数２〜１２のアルケニル基、炭素数６〜１２のアリール基、又は炭素数７〜１２のアラルキル基を表すか、Ｒ１とＲ３は互いに結合して環を形成するが、Ｒ１、Ｒ３及び、これらが結合してできる連結基は鎖中にエーテル結合を有していてもよい。Ｒ２はエーテル結合を含む炭素数２〜１２の２価の連結基を表す。ただし、Ｒ１、Ｒ２およびＲ３はそれぞれ独立して、フッ素原子で置換されていてもよい。） 
【００３２】
炭素数１〜１２のアルキル基としては、メチル基、エチル基、ｎ−プロピル基、ｉ−プロピル基、ｎ−ブチル基、ｉ−ブチル基、ｓｅｃ−ブチル基、ｔｅｒｔ−ブチル基、ペンチル基、シクロペンチル基、シクロヘキシル等が挙げられ、好ましくは炭素数１〜６、特に好ましくは１〜４の鎖状又は環状アルキル基が挙げられるが、鎖状アルキル基であるのが好ましい。
【００３３】
炭素数２〜１２のアルケニル基としては、ビニル基、プロペニル基等が挙げられ、好ましくは２〜８、特に好ましくは２〜４のものが挙げられる。 
炭素数６〜１２のアリール基としては、フェニル基、トリル基、キシリル基等が挙げられ、なかでもフェニル基が好ましい。 
炭素数７〜１２のアラルキル基としては、ベンジル基、フェネチル基等が挙げられ、なかでもベンジル基が好ましい。
上記Ｒ１及びＲ３で表される基は鎖中にエーテル結合を持っていてもよくエーテル結合は一つでも複数でもよい。
【００３４】
鎖中にエーテル結合を持つ基としては、メトキシメチル基、２−メトキシエチル基、２−エトキシエチル基等のアルコキシアルキル基、２−メトキシビニル基、３−メトキシ−２−プロペニル基等のアルコキシアルケニル基、２−メトキシフェニル基、３−メトキシフェニル基、４−メトキシフェニル基等のアルコキシアリール基、２−メトキシベンジル基、３−メトキシベンジル基、４−メトキシベンジル基等のアラルキルオキシアルキル基等が挙げられる。
【００３５】
また、上記アルキル基、アルケニル基、アリール基およびアラルキル基はフッ素原子で置換されていてもよく、フッ素置換されている基としては、トリフルオロメチル基、トリフルオロエチル基、ペンタフルオロエチル基等のフッ化アルキル基、２−フルオロビニル基、３−フルオロ−２−プロペニル基等のフッ化アルケニル基、２−フルオロフェニル基、３−フルオロフェニル基、４−フルオロフェニル基、２，４−ジフルオロフェニル基、３，５−ジフルオロフェニル基等のフッ化アリール基、２−フルオロベンジル基、３−フルオロベンジル基、４−フルオロベンジル基、２，４−ジフルオロベンジル基、３，５−ジフルオロベンジル基等のフッ化アラルキル基が挙げられる。   
【００３６】
Ｒ１とＲ３は互いに結合して環を形成しても良い。この場合、Ｒ１とＲ３が結合してできる基−Ｒ１−Ｒ３−としては、直接結合、メチレン基、又は、上記Ｒ１及びＲ３で表される任意の基が連結してできる基であれば特に限定されないが、
メチレン、エチレン、プロピレン、ブチレン等の炭素数１〜６のアルキレン基が好ましく、更に好ましくは炭素数２〜４、特に好ましくは２および３のものが挙げられる。 
【００３７】
これらＲ１とＲ３が互いに連結してできる基−Ｒ１−Ｒ３−には、エーテル結合を含んでいてもよい。
エーテル結合を含む連結基としては、３−オキサペンタメチレン、３，６−ジオキサオクタメチレン基等が挙げられる。
これらＲ１とＲ３が互いに連結してできる基−Ｒ１−Ｒ３−には、フッ素置換されていてもよい。
【００３８】
フッ素置換された連結基としては、テトラフルオロエチレン、ヘキサフルオロプロピレン、オクタフルオロブチレン基等が挙げられる。   
Ｒ１とＲ３が結合してできる基−Ｒ１−Ｒ３−としては、上記の中でも、非置換のアルキレン基であるのが好ましい。
Ｒ２はエーテル結合を含み、フッ素原子で置換されていても良い炭素数２〜１２の２価の連結基であり、エーテル結合は一つでも複数でもよい。より具体的には、フッ素原子で置換されていても良い少なくとも２つのアルキレン基がエーテル結合を介して連結し、両末端が炭素原子である２価の連結基である。エーテル結合を含む連結基としては、例えば以下のものが挙げられる。
【００３９】
【化３】
2007005242.tif 000004
【００４０】
また、フッ素原子で置換された連結基Ｒ２としては、例えば、以下のものが挙げられる。
【００４１】
【化３】
2007005242.tif 000005
【００４２】
入手の容易さの点から、炭素数４〜１２の２価の連結基が好ましく、特に−ＣＨ２−ＣＨ２−（Ｏ−ＣＨ２−ＣＨ２）ｎ−ただし、ｎは1から３の整数であるのが好ましい。
一般式（１）で表される化合物の分子量は、通常１６２以上であり、通常１０００以下、好ましくは５００以下、より好ましくは３００以下である。
Ｒ１およびＲ３が炭素数１〜１２のアルキル基である一般式（１）の化合物の具体例としては、ジエチレングリコールジアセテート、ジエチレングリコールジプロピオネート、ジエチレングリコールジブチレート、トリエチレングリコールジアセテート、トリエチレングリコールジプロピオネート、トリエチレングリコールジブチレート、テトラエチレングリコールジアセテート、テトラエチレングリコールジプロピオネート、テトラエチレングリコールジブチレート等が挙げられる。
【００４３】
Ｒ１およびＲ３が炭素数２〜１２のアルケニル基である一般式（１）の化合物の具体例としては、ジエチレングリコールジアクリレート、ジエチレングリコールジメタクリレート、ジエチレングリコールジクロトネート、ジエチレングリコールジビニルアセテート、トリエチレングリコールジアクリレート、トリエチレングリコールジメタクリレート、トリエチレングリコールジクロトネート、トリエチレングリコールジビニルアセテート、テトラエチレングリコールジアクリレート、テトラエチレングリコールジメタクリレート、テトラエチレングリコールジクロトネート、テトラエチレングリコールジビニルアセテート等が挙げられる。
【００４４】
Ｒ１およびＲ３が炭素数６〜１２のアリール基である一般式（１）の化合物の具体例としてはジエチレングリコールジベンゾエート、トリエチレングリコールジベンゾエート、テトラエチレングリコールジベンゾエート等が挙げられる。   
Ｒ１およびＲ３が炭素数７〜１２のアラルキル基である一般式（１）の化合物の具体例としてはジエチレングリコールジ（フェニルアセテート）、トリエチレングリコールジ（フェニルアセテート）、テトラエチレングリコールジ（フェニルアセテート）等が挙げられる。   
【００４５】
Ｒ１とＲ３が互いに結合して環を形成している一般式（１）の化合物の具体例としては、ジエチレングリコールマロネート、ジエチレングリコールスクシネート、ジエチレングリコールグルタレート、ジエチレングルコールアジペート、ジエチレングリコールマレート、トリエチレングリコールマロネート、トリエチレングリコールスクシネート、トリエチレングリコールグルタレート、トリエチレングルコールアジペート、トリエチレングリコールマレート、テトラエチレングリコールマロネート、テトラエチレングリコールスクシネート、テトラエチレングリコールグルタレート、テトラエチレングルコールアジペート、テトラエチレングリコールマレート等が挙げられる。   
【００４６】
Ｒ１、Ｒ２およびＲ３は、それぞれ独立にフッ素置換された化合物としてはジエチレングリコールジ（トリフルオロアセテート）、ジエチレングリコールジ（ペンタフルオロプロピオネート）、ジエチレングリコールジ（３，３，３−トリフルオロプロピオネート）、トリエチレングリコールジ（トリフルオロアセテート）、トリエチレングリコールジ（ペンタフルオロプロピオネート）、トリエチレングリコールジ（３，３，３−トリフルオロプロピオネート）等のフッ化アルキル基を含む化合物、ジエチレングリコールジ（２−フルオロプロペオネート）、ジエチレングルコールジ（４，４，４−トリフルオロクロトネート）、テトラエチレングリコールジ（２−フルオロプロペオネート）、テトラエチレングルコールジ（４，４，４−トリフルオロクロトネート）等のフッ化アルケニル基を含む化合物、ジエチレングリコールジ（２−フルオロベンゾエート）、ジエチレングリコールジ（３−フルオロベンゾエート）、ジエチレングリコールジ（４−フルオロベンゾエート）、ジエチレングリコールジ（２，４−ジフルオロベンゾエート）、ジエチレングリコールジ（３，５−ジフルオロベンゾエート）、トリエチレングリコールジ（２−フルオロベンゾエート）、トリエチレングリコールジ（３−フルオロベンゾエート）、トリエチレングリコールジ（４−フルオロベンゾエート）、トリエチレングリコールジ（２，４−ジフルオロベンゾエート）、トリエチレングリコールジ（３，５−ジフルオロベンゾエート）等のフッ化アリール基を含む化合物、ジエチレングリコールジ（２−フルオロフェニルアセテート）、ジエチレングリコールジ（３−フルオロフェニルアセテート）、ジエチレングリコールジ（４−フルオロフェニルアセテート）、ジエチレングリコールジ（２、４−ジフルオロフェニルアセテート）、ジエチレングリコールジ（３、５−ジフルオロフェニルアセテート）、トリエチレングリコールジ（２−フルオロフェニルアセテート）、トリエチレングリコールジ（３−フルオロフェニルアセテート）、トリエチレングリコールジ（４−フルオロフェニルアセテート）、トリエチレングリコールジ（２、４−ジフルオロフェニルアセテート）、トリエチレングリコールジ（３、５−ジフルオロフェニルアセテート）等のフッ化アラルキル基を含む化合物、ジエチレングリコールジフルオロマロネート、ジエチレングリコールテトラフルオロスクシネート、ジエチレングリコールヘキサフルオログルタレート、トリエチレングリコールジフルオロマロネート、トリエチレングリコールテトラフルオロスクシネート、トリエチレングリコールヘキサフルオログルタレート等のＲ１とＲ３が互いに結合して環を形成しているフッ化物、１Ｈ,１Ｈ,５Ｈ,５Ｈ−テトラフルオロ−３−オキサペンタン−１，５−ジオールジアセテート、１Ｈ,１Ｈ,８Ｈ,８Ｈ−オクタフルオロ−３、６−ジオキサオクタン−１，８−ジオールジアセテート等のＲ２がフッ化された基を含む化合物があげられる。   
【００４７】
これらの中で好ましいのは、ジエチレングリコールジアセテート、ジエチレングリコールジプロピオネート、ジエチレングリコールジブチレート、トリエチレングリコールジアセテート、トリエチレングリコールジプロピオネート、トリエチレングリコールジブチレート、テトラエチレングリコールジアセテート、テトラエチレングリコールジプロピオネート、テトラエチレングリコールジブチレート等の一般式（１）におけるＲ１およびＲ３が非置換の炭素数１〜６のアルキル基である化合物、ジエチレングリコールジアクリレート、ジエチレングリコールジメタクリレート、ジエチレングリコールジクロトネート、ジエチレングリコールジビニルアセテート、トリエチレングリコールジアクリレート、トリエチレングリコールジメタクリレート、トリエチレングリコールジクロトネート、トリエチレングリコールジビニルアセテート、テトラエチレングリコールジアクリレート、テトラエチレングリコールジメタクリレート、テトラエチレングリコールジクロトネート、テトラエチレングリコールジビニルアセテート等の一般式（１）におけるＲ１およびＲ３が非置換の炭素数２〜８のアルケニル基である化合物やジエチレングリコールスクシネート、ジエチレングリコールグルタレート、ジエチレングルコールアジペート、ジエチレングリコールマレート、トリエチレングリコールスクシネート、トリエチレングリコールグルタレート、トリエチレングルコールアジペート、トリエチレングリコールマレート、テトラエチレングリコールスクシネート、テトラエチレングリコールグルタレート、テトラエチレングルコールアジペート、テトラエチレングリコールマレート等の一般式（１）におけるＲ１とＲ３が互いに結合して環を形成している化合物が好ましい。尚、合成の簡便さから、Ｒ１及びＲ３は同一であるのが好ましい。これらの中でも、Ｒ１とＲ３が互いに結合して環を形成している化合物が特に好ましい。   
【００４８】
一般式（１）で表される化合物は単独で用いても、２種類以上を併用してもよい。
なお、Ｒ１、Ｒ２およびＲ３の少なくとも何れかが、フッ素置換されている化合物は例えば、J. Org. Chem., 36, 3640 (1971) 等に従って合成される。 
非水系電解液中の一般式（１）で表される化合物の含有量は、通常、０．００１重量％以上であり、０．１重量％以上が好ましく、特に０．３重量％以上が好ましい。これより低濃度では本発明の効果がほとんど発現しない。逆に濃度が高すぎると電池の保存特性が低下する傾向があるので、上限は５重量％以下であり、好ましくは４重量％以下、より好ましくは２重量％以下、最も好ましくは１重量％以下である。 
【００４９】
一般式（１）で表わされる化合物を０．００１重量％以上、５重量％以下の濃度で含有する電解液を用いることにより、非水系電解液電池が、高温保存時のガスの発生や容量低下が抑制される理由は明らかではないが、次のように推察される。
まず、一般式（１）で表される化合物は、正極表面に被膜を形成し、この被膜が活性の高い正極と電解液との接触を防ぎ、電解液の分解を抑制し、ガス発生量の増加を抑制することができると思われる。しかも一般式（１）で表される化合物由来の正極表面皮膜は、一般式（１）から推察されるように酸素原子を多く含有し、リチウムイオン透過性に優れるので、良好なサイクル特性を維持しながら、高温保存時のガスの発生や容量低下が抑制できるものと推察される。
【００５０】
一方、エーテル結合のみを有するジメトシエタンなどの化合物では、化合物の酸化電位が低すぎるためか、高温保存後の電池特性の劣化が顕著となり、また、エステル結合のみを有するエチルアセテート等では、正極表面に皮膜を形成できないためか、ガス抑制効果がほとんどみられない。
本発明に係る非水系電解液は、本発明の効果を損ねない範囲で、分子内に不飽和結合を有する環状カーボネートや従来公知の過充電防止剤、脱酸剤、脱水剤などの種々の助剤を含有していてもよい。
【００５１】
分子内に不飽和結合を有する環状カーボネートは、負極の表面に安定な保護被膜を形成するため、電池のサイクル特性を向上させることができる。分子内に不飽和結合を有する環状カーボネートとしては、ビニレンカーボネート系化合物、ビニルエチレンカーボネート系化合物、メチレンエチレンカーボネート系化合物等が挙げられる。 
ビニレンカーボネート系化合物としては、ビニレンカーボネート、メチルビニレンカーボネート、エチルビニレンカーボネート、４，５−ジメチルビニレンカーボネート、４，５−ジエチルビニレンカーボネート、フルオロビニレンカーボネート、トリフルオロメチルビニレンカーボネート等が挙げられる。 
【００５２】
ビニルエチレンカーボネート系化合物としては、ビニルエチレンカーボネート、４−メチル−４−ビニルエチレンカーボネート、４−エチル−４−ビニルエチレンカーボネート、４−ｎ−プロピル−４−ビニルエチレンカーボネート、５−メチル−４−ビニルエチレンカーボネート、４，４−ジビニルエチレンカーボネート、４，５−ジビニルエチレンカーボネート等が挙げられる。 
【００５３】
メチレンエチレンカーボネート系化合物としては、メチレンエチレンカーボネート、４，４−ジメチル−５−メチレンエチレンカーボネート、４，４−ジエチル−５−メチレンエチレンカーボネート等が挙げられる。
これらのうち、サイクル特性向上の点から、ビニレンカーボネート、ビニルエチレンカーボネートが好ましく、特にビニレンカーボネートが好ましい。
【００５４】
これらは単独で用いても、２種類以上を併用してもよい。
２種類以上を併用する場合は、ビニレンカーボネートとビニルエチレンカーボネートとを併用するのが好ましい。
非水系電解液が分子内に不飽和結合を有する環状カーボネートを含有する場合、非水系電解液中におけるその割合は、通常０．０１重量％以上、好ましくは０．１重量％以上、特に好ましくは０．３重量％以上、最も好ましくは０．５重量％以上である。分子内に不飽和結合を有する環状カーボネート化合物が少なすぎると、電池のサイクル特性を向上させるという効果を十分に発揮できない。また、分子内に不飽和結合を有する環状カーボネートは充電状態の正極材と反応しやすく、電解液が分子内に不飽和結合を有する環状カーボネートを含有すると、高温保存時にガスの発生量が増加するという問題があるが、一般式（１）で表される化合物と併用するとガス発生量の増加を抑制することができ、サイクル特性の向上とガス発生抑制の両立ができるので特に好ましい。しかし、分子内に不飽和結合を有する環状カーボネートの含有量が多すぎると、高温保存時にガス発生量が増大したり、低温での放電特性が低下する傾向にあるので、その上限は、通常８重量％以下、好ましくは４重量％以下、特に好ましくは３重量％以下である。
【００５５】
また、分子内に不飽和結合を有する環状カーボネートを含有する場合、一般式（１）で表わされる化合物と分子内に不飽和結合を有する環状カーボネートの重量比は、電解液を調製した段階で、通常１：０．１〜５０、好ましくは１：０．５〜２５である。      
過充電防止剤としては、ビフェニル、アルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物；２−フルオロビフェニル、ｏ−シクロヘキシルフルオロベンゼン、p−シクロヘキシルフルオロベンゼン等の前記芳香族化合物の部分フッ素化物；２，４−ジフルオロアニソール、２，５−ジフルオロアニソール、２，６−ジフルオロアニソール、３，５−ジフルオロアニソール等の含フッ素アニソール化合物等が挙げられる。
【００５６】
これらの中でビフェニル、アルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物が好ましい。これらは２種類以上併用して用いてもよい。２種以上併用する場合は、特に、シクロヘキシルベンゼンとｔ−ブチルベンゼンやｔ−アミルベンゼンとの組み合わせや、ビフェニル、アルキルビフェニル、ターフェニル、ターフェニルの部分水素化体、シクロヘキシルベンゼン、ｔ−ブチルベンゼン、ｔ−アミルベンゼン等の酸素を含有しない芳香族化合物から選ばれるものと、ジフェニルエーテル、ジベンゾフラン等の含酸素芳香族化合物から選ばれるものとを併用するのが好ましい。
【００５７】
非水系電解液中における過充電防止剤の割合は、通常０．１重量％以上、好ましくは０．２重量％以上、特に好ましくは０．３重量％以上、最も好ましくは０．５重量％以上であり、上限は、通常５重量％以下、好ましくは３重量％以下、特に好ましくは２重量％以下である。過充電防止剤を含有させることにより、過充電等のときに電池の破裂・発火を抑制することができる。 
【００５８】
一般にこれらの過充電防止剤は、電解液の溶媒成分よりも正極及び負極上で反応しやすいために、高温保存時においても電極の活性の高い部位で反応してしまい、これらの化合物が反応すると電池の内部抵抗が大きく上昇したり、ガス発生によって、高温保存後の放電特性を著しく低下させる原因となっていたが、本発明の電解液に添加した場合は、放電特性の低下を抑制することができる。 
【００５９】
他の助剤としては、フルオロエチレンカーボネート、トリフルオロプロピレンカーボネート、フェニルエチレンカーボネート、エリスリタンカーボネート、スピロ−ビス−ジメチレンカーボネート、メトキシエチル−メチルカーボネート等のカーボネート化合物；無水コハク酸、無水グルタル酸、無水マレイン酸、無水シトラコン酸、無水グルタコン酸、無水イタコン酸、無水ジグリコール酸、シクロヘキサンジカルボン酸無水物、シクロペンタンテトラカルボン酸二無水物及びフェニルコハク酸無水物等のカルボン酸無水物；２，４，８，１０−テトラオキサスピロ［５．５］ウンデカン、３，９−ジビニル−２，４，８，１０−テトラオキサスピロ［５．５］ウンデカン等のスピロ化合物；エチレンサルファイト、１，３−プロパンスルトン、１，４−ブタンスルトン、メタンスルホン酸メチル、メタンスルホン酸エチル、ブスルファン、スルホラン、スルホレン、ジメチルスルホン、ジフェニルスルホン、Ｎ，Ｎ−ジメチルメタンスルホンアミド、Ｎ，Ｎ−ジエチルメタンスルホンアミド等の含硫黄化合物；１−メチル−２−ピロリジノン、１−メチル−２−ピペリドン、３−メチル−２−オキサゾリジノン、１，３−ジメチル−２−イミダゾリジノン及びＮ−メチルスクシイミド等の含窒素化合物；ヘプタン、オクタン、シクロヘプタン等の炭化水素化合物、フルオロベンゼン、ジフルオロベンゼン、ヘキサフルオロベンゼン、ベンゾトリフルオライド等の含フッ素芳香族化合物などが挙げられる。これらは２種類以上併用して用いてもよい。 
【００６０】
非水系電解液中におけるこれらの助剤の割合は、通常０．０１重量％以上、好ましくは０．１重量％以上、特に好ましくは０．２重量％以上であり、上限は、通常５重量％以下、好ましくは３重量％以下、特に好ましくは１重量％以下である。これらの助剤を添加することにより、高温保存後の容量維持特性やサイクル特性を向上させることができる。
【００６１】
（電解液の調製）    
本発明に係る非水系電解液は、非水溶媒に、電解質、一般式（１）で表される化合物及び必要に応じて他の化合物を溶解することにより調製することができる。非水系電解液の調製に際しては、各原料は、予め脱水しておくのが好ましい。通常５０ｐｐｍ以下、好ましくは３０ｐｐｍ以下まで脱水するのがよい。 
【００６２】
（リチウム二次電池）
本発明に係る非水系電解液は、電池の中でも二次電池用、特にリチウム二次電池用の電解液として用いるのに好適である。以下、この電解液を用いた本発明に係るリチウム二次電池について説明する。 
【００６３】
本発明に係るリチウム二次電池は、上記本発明の電解液を用いて作製される以外は従来公知のリチウム二次電池と同様、リチウムイオンを吸蔵・放出可能な負極及び正極、並びに非水電解液を含む非水系電解液電池であり、通常、正極と負極とを本発明に係る非水系電解液が含浸されている多孔膜を介してケースに収納することで得られる。従って、本発明に係る二次電池の形状は特に制限されるものではなく、円筒型、角型、ラミネート型、コイン型、大型等のいずれであってもよい。本発明に係るリチウム二次電池は、前述のように高温保存におけるガス発生量が少ないので、過充電等の異常時に電池内圧の上昇により作動する電流遮断装置を備えた電池の高温保存での電流遮断装置の異常作動を防止することができる。また、外装体の厚みが０．４ｍｍ以下で、外装体の材質が金属アルミニウム又はアルミニウム合金を主体とした電池においては、電池内圧の上昇による電池の膨れという問題が生じやすいが、本発明に係るリチウム二次電池では、ガス発生が少ないので、このような問題が生じるのを防止することができる。 
【００６４】
負極活物質としては、リチウムを吸蔵・放出可能な炭素質材料や金属化合物、リチウム金属及びリチウム合金などを用いることができる。これらの負極活物質は、単独で用いても、２種類以上を混合して用いてもよい。なかでも好ましいものは炭素質材料、リチウムを吸蔵および放出可能な金属化合物である。
炭素質材料のなかでは、特に、黒鉛や黒鉛の表面を黒鉛に比べて非晶質の炭素で被覆したものが好ましい。 
【００６５】
黒鉛は、学振法によるＸ線回折で求めた格子面（００２面）のｄ値（層間距離）が０．３３５〜０．３３８ｎｍ、特に０．３３５〜０．３３７ｎｍであるものが好ましい。また、学振法によるＸ線回折で求めた結晶子サイズ（Ｌｃ）は、通常３０ｎｍ以上、好ましくは５０ｎｍ以上、特に好ましくは１００ｎｍ以上である。灰分は、通常１重量％以下、好ましくは０．５重量％以下、特に好ましくは０．１重量％以下である。 
【００６６】
黒鉛の表面を非晶質の炭素で被覆したものとして好ましいのは、Ｘ線回折における格子面（００２面）のｄ値が０．３３５〜０．３３８ｎｍである黒鉛を核材とし、その表面に該核材よりもＸ線回折における格子面（００２面）のｄ値が大きい炭素質材料が付着しており、かつ核材と核材よりもＸ線回折における格子面（００２面）のｄ値が大きい炭素質材料との割合が重量比で９９／１〜８０／２０であるものである。これを用いると、高い容量で、かつ電解液と反応しにくい負極を製造することができる。 
【００６７】
炭素質材料の粒径は、レーザー回折・散乱法によるメジアン径で、通常１μｍ以上、好ましくは３μｍ以上、より好ましくは５μｍ以上、最も好ましくは７μｍ以上であり、通常１００μｍ以下、好ましくは５０μｍ以下、より好ましくは４０μｍ以下、最も好ましくは３０μｍ以下である。
炭素質材料のＢＥＴ法による比表面積は、通常０．３ｍ2／ｇ以上、好ましくは０．５
ｍ2／ｇ以上、より好ましくは０．７ｍ2／ｇ以上、最も好ましくは０．８ｍ2／ｇ以上で
あり、通常２５．０ｍ2／ｇ以下、好ましくは２０．０ｍ2／ｇ以下、より好ましくは１５．０ｍ2／ｇ以下、最も好ましくは１０．０ｍ2／ｇ以下である。 
【００６８】
また、炭素質材料は、アルゴンイオンレーザー光を用いたラマンスペクトルで分析し、１５７０〜１６２０ｃｍ-1の範囲にあるピークＰAのピーク強度をＩA、１３００〜１４００ｃｍ-1の範囲にあるピークＰBのピーク強度をＩBとした場合、ＩBとＩAの比で表されるＲ値（＝ＩB／ＩA）が、０．０１〜０．７の範囲であるものが好ましい。また、１５７０〜１６２０ｃｍ-1の範囲にあるピークの半値幅が、２６ｃｍ-1以下、特に２５ｃｍ-1以下であるものが好ましい。 
【００６９】
リチウムを吸蔵及び放出可能な金属化合物としては、Ａｇ、Ｚｎ、Ａｌ、Ｇａ、Ｉｎ、Ｓｉ、Ｇｅ、Ｓｎ、Ｐｂ、Ｐ、Ｓｂ、Ｂｉ、Ｃｕ、Ｎｉ、Ｓｒ、Ｂａ等の金属を含有する化合物が挙げられ、これらの金属は単体、酸化物、リチウムとの合金などとして用いられる。本発明においては、Ｓｉ、Ｓｎ、Ｇｅ及びＡｌから選ばれる元素を含有するものが好ましく、Ｓｉ、Ｓｎ及びＡｌから選ばれる金属の酸化物又はリチウム合金がより好ましい。
【００７０】
リチウムを吸蔵・放出可能な金属化合物あるいはこの酸化物やリチウムとの合金は、一般に黒鉛に代表される炭素材料に比較し、単位重量あたりの容量が大きいので、より高エネルギー密度が求められるリチウム二次電池には好適である。 
正極活物質としては、リチウムコバルト酸化物、リチウムニッケル酸化物、リチウムマンガン酸化物等のリチウム遷移金属複合酸化物材料などのリチウムを吸蔵・放出可能な材料が挙げられる。これらの化合物は、ＬｉＸＣｏＯ２、ＬｉＸＮｉＯ２、ＬｉＸＭｎＯ２、ＬｉＸＣｏ１−ｙＭｙＯ２、ＬｉＸＮｉ１−ｙＭｙＯ２、ＬｉＸＭｎ１−ｙＭｙＯ２等であり、ここでＭは通常、Ｆｅ、Ｃｏ、Ｎｉ、Ｍｎ、Ｍｇ、Ｃｕ、Ｚｎ、Ａｌ、Ｓｎ、Ｂ、Ｇａ、Ｃｒ、Ｖ、Ｓｒ、Ｔｉから選ばれる少なくとも１種であり、０．４≦ｘ≦１．２、０≦ｙ≦０．６であるものや、ＬｉＸＭｎaＮibＣｏcＯ２（但し、０．４≦ｘ≦１．２、a＋b＋c＝１）が挙げられる。
【００７１】
特にＬｉＸＣｏ１−ｙＭｙＯ２、ＬｉＸＮｉ１−ｙＭｙＯ２、ＬｉＸＭｎ１−ｙＭｙＯ２等で表される、コバルト、ニッケル、マンガンの一部を他の金属で置き換えたものや、ＬｉＸＭｎaＮibＣｏcＯ２（但し、０．４≦ｘ≦１．２、a＋b＋c＝１、｜a-b｜＜０．１）で表されるものは、その構造を安定化させることができるので好ましい。
正極活物質は単独で用いても、複数を併用しても良い。 
【００７２】
活物質を結着する結着剤としては、電極製造時に使用する溶媒や電解液に対して安定な材料であれば、任意のものを使用することができる。例えば、ポリフッ化ビニリデン、ポリテトラフルオロエチレン等のフッ素系樹脂、ポリエチレン、ポリプロピレン等のポリオレフィン、スチレン・ブタジエンゴム、イソプレンゴム、ブタジエンゴム等の不飽和結合を有するポリマー及びその共重合体、エチレン−アクリル酸共重合体、エチレン−メタクリル酸共重合体等のアクリル酸系ポリマー及びその共重合体などが挙げられる。 
【００７３】
電極中には、機械的強度や電気伝導度を高めるために増粘剤、導電材、充填剤などを含有させてもよい。
増粘剤としては、カルボキシルメチルセルロース、メチルセルロース、ヒドロキシメチルセルロース、エチルセルロース、ポリビニルアルコール、酸化スターチ、リン酸化スターチ、ガゼイン等が挙げられる。
【００７４】
導電材としては、銅又はニッケル等の金属材料、グラファイト又はカーボンブラック等の炭素材料などが挙げられる。 
電極の製造は、常法によればよい。例えば、負極又は正極活物質に、結着剤、増粘剤、導電材、溶媒等を加えてスラリー化し、これを集電体に塗布、乾燥した後に、プレスすることによって形成することができる。
【００７５】
また、活物質に結着剤や導電材などを加えたものをそのままロール成形してシート電極としたり、圧縮成型によりペレット電極としたり、蒸着・スパッタ・メッキ等の手法で集電体上に電極材料の薄膜を形成することもできる。
負極活物質に黒鉛を用いた場合、負極活物質層の乾燥、プレス後の密度は、通常１．４５ｇ／ｃｍ3以上であり、好ましくは１．５５ｇ／ｃｍ3以上、特に好ましくは１．６０ｇ／ｃｍ3以上である。
【００７６】
また、正極活物質層の乾燥、プレス後の密度は、通常２．０ｇ／ｃｍ3以上であり、好
ましくは３．０ｇ／ｃｍ3以上である。 
集電体としては各種のものが用いることができるが、通常は金属や合金が用いられる。負極の集電体としては、銅、ニッケル、ステンレス等が挙げられ、好ましいのは銅である。また、正極の集電体としては、アルミニウム、チタン、タンタル等の金属又はその合金が挙げられ、好ましいのはアルミニウム又はその合金である。 
【００７７】
正極と負極の間には、短絡を防止するために多孔膜を介在させる。この場合、電解液は多孔膜に含浸させて用いる。多孔膜の材質や形状は、電解液に安定であり、かつ保液性に優れていれば、特に制限はなく、ポリエチレン、ポリプロピレン等のポリオレフィンを原料とする多孔性シート又は不織布等が好ましい。
本発明に係る電池に使用する電池の外装体の材質も任意であり、ニッケルメッキを施した鉄、ステンレス、アルミニウム又はその合金、ニッケル、チタン、ラミネートフィルム等が用いられる。
【００７８】
本発明に係る電池の作動電圧は通常２Ｖ〜６Ｖの範囲である。
【実施例】
【００７９】
以下に、実施例及び比較例を挙げて本発明をさらに具体的に説明するが、本発明は、その要旨を超えない限りこれらの実施例に限定されるものではない。
尚、下記実施例および比較例で得られた電池の各評価方法を以下に示す。 
［容量評価］
リチウム二次電池を、電極間の密着性を高めるためにガラス板で挟んだ状態で、２５℃において、０．２Ｃに相当する定電流で４．２Ｖまで充電した後、０．２Ｃの定電流で３Ｖまで放電した。これを３サイクル行って電池を安定させ、４サイクル目は、０．５Ｃの定電流で４．２Ｖまで充電後、４．２Ｖの定電圧で電流値が０．０５Ｃになるまで充電を実施し、０．２Ｃの定電流で３Ｖまで放電して、初期放電容量を求めた。
ここで、１Ｃとは電池の基準容量を１時間で放電する電流値を表し、０．２Ｃとはその１／５の電流値を表す。 
【００８０】
［高温保存特性の評価］
容量評価試験の終了した電池を、２５℃において０．５Ｃの定電流で４．２Ｖまで充電後、４．２Ｖの定電圧で電流値が０．０５Ｃになるまで充電し、その後、８５℃で３日間保存した。電池を十分に冷却させた後、エタノール浴中に浸して体積を測定し、保存前後の体積変化から発生したガス量を求めた。
【００８１】
発生ガス量の測定後、２５℃において０．２Ｃの定電流で３Ｖまで放電させて保存試験後の残存容量を測定し、初期放電容量を１００とした場合の保存後の残存容量（％）を求めた。
残存容量の測定後、０．５Ｃの定電流で４．２Ｖまで充電し、さらに４．２Ｖの定電圧で電流値が０．０５Ｃになるまで充電を行った後、０．２Ｃの定電流で３Ｖまで放電し、保存試験後の放電容量を測定した。
【００８２】
次に、０．５Ｃの定電流で４．２Ｖまで充電し、さらに４．２Ｖの定電圧で電流値が０．０５Ｃになるまで充電を行った後、１Ｃの定電流で３Ｖまで放電させて高負荷放電容量を測定し、初期放電容量を１００とした場合の保存後の高負荷放電容量（％）を求めた。
【００８３】
（実施例１）
［負極の製造］
Ｘ線回折における格子面（００２面）のｄ値が０．３３６ｎｍ、結晶子サイズ（Ｌｃ）が６５２ｎｍ、灰分が０．０７重量％、レーザー回折・散乱法によるメジアン径が１２μｍ、ＢＥＴ法による比表面積が７．５ｍ2／ｇ、アルゴンイオンレーザー光を用いたラマ
ンスペクトル分析から求めたＲ値（＝ＩB／ＩAが）０．１２、１５７０〜１６２０ｃｍ-1の範囲にあるピークの半値幅が１９．９ｃｍ-1である天然黒鉛粉末９４重量部とポリフッ化ビニリデン６重量部とを混合し、Ｎ−メチル−２−ピロリドンを加えスラリー状にした。このスラリーを厚さ１２μｍの銅箔の片面に均一に塗布、乾燥した後、負極活物質層の密度が１．６ｇ／ｃｍ3になるようにプレスして負極とした。 
【００８４】
［正極の製造］
ＬｉＣｏＯ2８５重量部、カーボンブラック６重量部及びポリフッ化ビニリデン（呉羽
化学社製、商品名「ＫＦ−１０００」）９重量部を混合し、Ｎ−メチル−２−ピロリドンを加えスラリー化し、これを厚さ１５μｍのアルミニウム箔の両面に均一に塗布、乾燥した後、正極活物質層の密度が３．０ｇ／ｃｍ3になるようにプレスして正極とした。 
【００８５】
［電解液の製造］
乾燥アルゴン雰囲気下、エチレンカーボネートとエチルメチルカーボネートとジメチルカーボネートとの混合物（容量比２：４：４）９７重量部、ビニレンカーボネート２重量部及びジエチレングリコールジアセテート１重量部を混合し、次いで十分に乾燥したＬｉＰＦ6を１．０モル／リットルの割合となるように溶解して電解液とした。 
【００８６】
［リチウム二次電池の製造］
上記の正極、負極、及びポリエチレン製のセパレーターを、負極、セパレーター、正極、セパレーター、負極の順に積層して電池要素を作製した。この電池要素をアルミニウム（厚さ４０μｍ）の両面を樹脂層で被覆したラミネートフィルムからなる袋内に正極負極の端子を突設させながら挿入した後、上記電解液を袋内に注入し、真空封止を行い、シート状電池を作製し、評価を行った。
電解液の成分及び評価結果を表−１、２に示す。 
【００８７】
（実施例２）
ジエチレングリコールジアセテートに代えて、トリエチレングリコールジアセテートを使用した以外、実施例１と同様にしてシート状リチウム二次電池を作製し、評価を行った。電解液の成分及び評価結果を表−１、２に示す。 
【００８８】
（実施例３）
ジエチレングリコールジアセテートに代えて、ジエチレングリコールスクシネートを使用した以外、実施例１と同様にしてシート状リチウム二次電池を作製し、評価を行った。電解液の成分及び評価結果を表−１、２に示す。 
【００８９】
（実施例４）
エチレンカーボネートとエチルメチルカーボネートとジメチルカーボネートとの混合物９７．５重量部、トリエチレングリコールジアセテート０．５重量部使用した以外、実施例２と同様にしてシート状リチウム二次電池を作製し、評価を行った。電解液の成分及び評価結果を表−１、２に示す。 
【００９０】
（実施例５）
エチレンカーボネートとエチルメチルカーボネートとジメチルカーボネートとの混合物９６重量部、トリエチレングリコールジアセテート２重量部使用した以外、実施例２と同様にしてシート状リチウム二次電池を作製し、評価を行った。電解液の成分及び評価結果を表−１、２に示す。 
【００９１】
（実施例６）
エチレンカーボネートとエチルメチルカーボネートとジメチルカーボネートとの混合物９４重量部、トリエチレングリコールジアセテート４重量部使用した以外、実施例２と同様にしてシート状リチウム二次電池を作製し、評価を行った。電解液の成分及び評価結果を表−１、２に示す。 
【００９２】
（実施例７）
エチレンカーボネートとエチルメチルカーボネートとジメチルカーボネートとの混合物９７．５重量部、ジエチレングリコールスクシネート０．５重量部使用した以外、実施例３と同様にしてシート状リチウム二次電池を作製し、評価を行った。電解液の成分及び評価結果を表−１、２に示す。 
【００９３】
（実施例８）
ジエチレングリコールスクシネートに代えて、トリエチレングリコールジメタクリレートを使用した以外、実施例７と同様にしてシート状リチウム二次電池を作製し、評価を行った。電解液の成分及び評価結果を表−１、２に示す。
【００９４】
（比較例１）
実施例１において、エチレンカーボネートとエチルメチルカーボネートとジメチルカーボネートとの混合物を９８重量部使用し、ジエチレングリコールジアセテートを使用しなかった以外同様にして、シート状リチウム二次電池を作製し、評価を行った。電解液の成分及び評価結果を表−１、２に示す。 
【００９５】
（比較例２）
ジエチレングリコールジアセテートに代えて、ジメトキシエタンを使用した以外、実施例１と同様にしてシート状リチウム二次電池を作製し、評価を行った。電解液の成分及び評価結果を表−１、２に示す。 
【００９６】
（比較例３）
ジエチレングリコールジアセテートに代えて、エチルアセテートを使用した以外、実施例１と同様にしてシート状リチウム二次電池を作製し、評価を行った。電解液の成分及び評価結果を表−１、２に示す。 
【００９７】
（比較例４）
エチレンカーボネートとエチルメチルカーボネートとジメチルカーボネートとの混合物８８重量部、トリエチレングリコールジアセテート１０重量部使用した以外、実施例２と同様にしてシート状リチウム二次電池を作製し、評価を行った。電解液の成分及び評価結果を表−１、２に示す。 
【００９８】
（比較例５）
ジエチレングリコールジアセテートに代えて、ジ酢酸エチレングリコールを使用した以外、実施例１と同様にしてシート状リチウム二次電池を作製し、評価を行った。電解液の成分及び評価結果を表−１、２に示す。 
【００９９】
【表１】
2007005242.tif 000006
【０１００】
【表２】
2007005242.tif 000007
【０１０１】
（実施例９／負極活物質にリチウムと合金を形成可能な金属を用いた例）
実施例１において、下記の方法で得られた負極および電解液を使用した以外同様にして、シート状リチウム二次電池を作製し、評価を行った。評価結果を表−３に示す。
【０１０２】
［負極の製造］
Ｓｉ粉末（平均粒径３μｍ）７３重量部、Ｃｕ粉末（平均粒径２μｍ）８重量部、人造黒鉛粉末１２重量部、ポリフッ化ビニリデン７重量部とを混合し、Ｎ−メチル−２−ピロリドンを加えスラリー化し、このスラリーを厚さ１２μｍの銅箔の片面に均一に塗布、乾燥後、プレスして負極とした。 
【０１０３】
［電解液の製造］
乾燥アルゴン雰囲気下、エチレンカーボネートとエチルメチルカーボネートとジエチルカーボネートとの混合物（容量比２：４：４）９８重量部、ビニレンカーボネート１重量部及びジエチレングリコールジアセテート１重量部を混合し、次いで十分に乾燥したＬｉＰＦ6を１．０モル／リットルの割合となるように溶解して電解液とした。 
【０１０４】
（比較例６）
エチレンカーボネートとエチルメチルカーボネートとジエチルカーボネートとの混合物を９９重量部使用し、ジエチレングリコールジアセテートを使用しなかった以外実施例９と同様にして、シート状リチウム二次電池を作製し、評価を行った。評価結果を表−３に示す。
【０１０５】
【表３】
2007005242.tif 000008
【０１０６】
表−１〜３から明らかなように、本発明に係る電池は、高温保存後のガスの発生量が少なく、電池特性にも優れていることがわかる。